(57)【要約】【課題】光の進入を制御するためのデバイスを提供する。【解決手段】本願は、ツイストネマチック液晶媒体および二色性化合物を含む特定の設計の可スイッチ層を含み、室内への光の進入を制御するためのデバイスに関する。【選択図】なし【特許請求の範囲】
【請求項１】
室内への光の進入を制御するためのデバイスであって、
１２μｍより大きい厚さを有し、少なくとも１種類の二色性化合物を含む液晶媒体を含む可スイッチ層Ｓを含み、
層Ｓの厚さｄおよび層Ｓの液晶媒体の光学異方性Δｎに以下が適用され、
ｄ＜１μｍ／Δｎ
層Ｓの液晶媒体の分子は、電圧を印加していないデバイスのスイッチ状態または電圧を印加したデバイスのスイッチ状態においてツイストネマチック状態であるデバイス。
【請求項２】
層Ｓの厚さｄおよび層Ｓの液晶媒体の光学異方性Δｎに以下が適用される
ｄ＜０．９μｍ／Δｎ
および
ｄ＞０．２μｍ／Δｎ
ことを特徴とする請求項１に記載のデバイス。
【請求項３】
可スイッチ層Ｓの片側にＯ１と呼ぶ配向層が１層のみ隣接しており、可スイッチ層Ｓの反対側にＯ２と呼ぶ他の配向層が１層のみ隣接していることを特徴とする請求項１または２に記載のデバイス。
【請求項４】
層Ｓの隣接領域において、配向層Ｏ１およびＯ２は、それぞれ、液晶媒体の分子の配向軸が異なる配向となるよう作用するように設計されていることを特徴とする請求項３に記載のデバイス。
【請求項５】
配向層Ｏ１およびＯ２のラビング方向は、３０〜２７０°の角度を含むことを特徴とする請求項３または４に記載のデバイス。
【請求項６】
配向層Ｏ１およびＯ２は、配向層に隣接する層Ｓの液晶媒体の分子のホモジニアス配向となるよう作用することを特徴とする請求項３〜５のいずれか１項に記載のデバイス。
【請求項７】
配向層Ｏ１およびＯ２は、層Ｓに隣接する配向層の表面上にラビングされたポリイミドを有することを特徴とする請求項３〜６のいずれか１項に記載のデバイス。
【請求項８】
電圧を印加しない状態でホモジニアス配向の場合、層Ｓの液晶媒体の分子の配向軸は、配向層Ｏ１またはＯ２の面に対して１°〜１０°の角度を含むことを特徴とする請求項３〜７のいずれか１項に記載のデバイス。
【請求項９】
電圧を印加しない状態でホメオトロピック配向の場合、層Ｓの液晶媒体の分子の配向軸は、配向層Ｏ１またはＯ２の面に対して８９°〜７０°の角度を含むことを特徴とする請求項３〜７のいずれか１項に記載のデバイス。
【請求項１０】
偏光板を含まないことを特徴とする請求項１〜９のいずれか１項に記載のデバイス。
【請求項１１】
層Ｓは、１３および５０μｍの間の厚さを有することを特徴とする請求項１〜１０のいずれか１項に記載のデバイス。
【請求項１２】
層Ｓは、少なくとも３０％の欧州規格ＥＮ４１０式（１）に従って計算される明状態の光透過率τｖ  ｂｒｉｇｈｔを有することを特徴とする請求項１〜１１のいずれか１項に記載のデバイス。
【請求項１３】
層Ｓは、少なくとも２種類の異なる二色性化合物を含むことを特徴とする請求項１〜１２のいずれか１項に記載のデバイス。
【請求項１４】
デバイスの全てのスイッチ状態において通して見ると、無色であることを特徴とする請求項１〜１３のいずれか１項に記載のデバイス。
【請求項１５】
少なくとも１種類の二色性化合物は、アゾ化合物類、アントラキノン類、メチン化合物類、アゾメチン化合物類、メロシアニン化合物類、ナフトキノン類、テトラジン類、ペリレン類、テリレン類、クアテリレン類、高級リレン類、スクアライン類、ベンゾチアジアゾール類、ジケトピロロピロール類およびピロメテン類から選択されることを特徴とする請求項１〜１４のいずれか１項に記載のデバイス。
【請求項１６】
電圧を印加していないデバイスのスイッチ状態において液晶媒体の分子がツイストネマチック状態でホモジニアス配向であり、電圧を印加したデバイスのスイッチ状態においてツイストしていないネマチック状態でホメオトロピック配向であることを特徴とする請求項１〜１５のいずれか１項に記載のデバイス。
【請求項１７】
ツイストネマチック状態にある層Ｓの液晶媒体の分子の配向軸のツイストは、全層厚に渡って１３５°および２７０°の間であることを特徴とする請求項１〜１６のいずれか１項に記載のデバイス。
【請求項１８】
ツイストネマチック状態にある層Ｓの液晶媒体の分子の配向軸のツイストは、全層厚に渡って３２０°および３回転の間であることを特徴とする請求項１〜１６のいずれか１項に記載のデバイス。
【請求項１９】
液晶媒体の誘電異方性Δεは、−３未満であることを特徴とする請求項１〜１８のいずれか１項に記載のデバイス。
【請求項２０】
液晶媒体の光学異方性Δνは、０．０７５未満であることを特徴とする請求項１〜１９のいずれか１項に記載のデバイス。
【請求項２１】
液晶媒体は１種類以上のキラル化合物を、０．０１〜３重量％の合計濃度で含むことを特徴とする請求項１〜２０のいずれか１項に記載のデバイス。
【請求項２２】
光エネルギーを電気エネルギーに変換するデバイスを含むことを特徴とする請求項１〜２１のいずれか１項に記載のデバイス。
【請求項２３】
請求項１〜２２のいずれか１項に記載のデバイスを含有するウィンドウ。
【請求項２４】
光透過表面を通して室内への光の通過の均一な制御をするための請求項１〜２２のいずれか１項に記載のデバイスの使用。
【発明の詳細な説明】
【技術分野】
【０００１】
本願は、室内への光の進入を制御するためで、液晶媒体および二色性化合物を含む可スイッチ層を含み、ただし、デバイスの少なくとも１つのスイッチ状態において液晶媒体はツイストネマチック状態にあるデバイスに関する。
【背景技術】
【０００２】
本願発明の目的に関し、光という用語は、特にＵＶ−Ａ、ＶＩＳおよびＮＩＲ領域における電磁放射を意味するものとする。特にそれは、ウィンドウ（例えばガラス）に通常用いられる材料により全く吸収されないか、無視できる程度にのみ吸収される波長の光を意味するものとする。通常使用される定義に従い、ＵＶ−Ａ領域は３２０〜３８０ｎｍの波長を意味するものとし、ＶＩＳ領域は３８０ｎｍ〜７８０ｎｍの波長を意味するものとし、ＮＩＲ領域は７８０ｎｍ〜２０００ｎｍの波長を意味するものとする。
【０００３】
本願の目的に関し、液晶媒体という用語は、ある条件下で液晶特性を有する材料を意味するものとする。本願発明による液晶媒体は、典型的には、分子が延伸形状を有する、即ち、他の２つの空間方向よりも１つの空間方向（長手方向軸）において著しく長い少なくとも１種類の化合物を含む。
【０００４】
本願の目的に関し、二色性化合物は、光の偏向の方向に対する化合物の配向に吸収特性が依存する光吸収性化合物を意味するものとする。本願による二色性化合物は、典型的には延伸形状を有し、即ち、化合物は他の２つの空間方向よりも１つの空間方向（長手方向軸）において著しく長い。
【０００５】
ツイストネマチック状態は、それぞれの場合で可スイッチ層の平面と平行な１つの平面内で液晶媒体の分子の配向軸が互いに平行であるが、隣接する平面の分子の配向軸に対しては一定の角度でツイストしている状態を意味するものとする。配向軸が可スイッチ層の平面に垂直ならせん軸を有するらせんを描くように、他の平面内の配向軸に対する１つの平面内における配向軸の相対的なツイストは、可スイッチ層に平行な軸上での当該平面の他の平面から間隔に比例する。以下の段落で更に詳細に説明される図２の図は、ツイストしたネマチック状態を図解する。
【０００６】
室内への光の進入を制御するデバイス（可スイッチウィンドウ、スマートウィンドウ）の分野では、多数の異なる技術的方策が過去に提案されてきた。
【０００７】
１つの可能な方策は、１種類以上の二色性化合物を含む混合物中でツイストしていないネマチック状態にある液晶媒体を含む可スイッチ層の使用である。これらの可スイッチ層においては電圧を印加することで二色性化合物の分子の特定の配向の変化を達成でき、可スイッチ層を通る透過性に変化を生じさせる。対応するデバイスが、例えば、国際特許出願公開第２００９／１４１２９５号公報（特許文献１）に記載されている。また代わりに、例えば、米国特許出願公開第２０１０／０２５９６９８号公報（特許文献２）に記載されるように、液晶媒体の等方状態から液晶状態への転移を温度で誘発することで電圧なしでも、このタイプの透過性の変化を達成できる。
【０００８】
国際公開第２０１５／０５５２７４号（特許文献３）には、ウィンドウにおいてスーパーツイストセル（ＳＴＮセル）を使用することが記載されている。開示されるデバイスは正の誘電異方性を有する液晶媒体を含有し、ツイスト角は３０および２７０°の間または３×３６０°までであり、ｄ×Δｎは２未満である。ここで開示されるスイッチ層厚は１２μｍ未満である。これらの薄層厚の場合に厳密には、ガラスはディスプレイの製造のために既に不都合に波打っていることが分かっている。この基板のうねりは層厚の不利な変化をもたらし、その結果望ましくない光学的に視認できる欠陥（例えば、縞）が生じる。加えて建築用途向けの非常に安価なフラットガラスは、更に大きな基板のうねりを有する。この理由から光学的に視認できる欠陥（例えば、縞）を避けるために、このタイプの非常に薄いセルの製造コストは高い。加えて高品質のクリーンルームを使用する古典的なＬＣＤ製造プロセスに対応しないより安価な製造プロセスが好ましくは、ウィンドウ用途に使用される。これに関して薄層厚の場合、生じる潜在的な粒欠陥は特に顕著である。
【先行技術文献】
【特許文献】
【０００９】
【特許文献１】国際公開第２００９／１４１２９５号
【特許文献２】米国特許出願公開第２０１０／０２５９６９８号明細書
【特許文献３】国際公開第２０１５／０５５２７４号
【発明の開示】
【発明が解決しようとする課題】
【００１０】
これに関して可能な限り最大のエネルギー制御能力を有する、即ち、スイッチの際にデバイスの光透過性について可能な限り最大の差異を有する室内への光の進入を制御するデバイスを提供することに興味が持たれている。この差異は、またスイッチ範囲または範囲とも呼ばれる。可能な限り最大のスイッチ範囲によって室内にエネルギーが入り、よって例えば当該部屋の温度をデバイスが効果的に制御することが可能となる。更に、デバイスが可能な限り簡単なデザインを有し、特に可能な限り少ない層を有すること、およびそれらの製造プロセスが大量生産に適合することに興味が持たれている。加えてデバイスはスイッチ動作のために可能な限り低い電圧を必要としなければならず、即ち、エネルギー効率よく動作する必要がある。使用される液晶混合物は−２０℃、好ましくは−３０℃、特に−４０℃で結晶化に対して高い低温安定性を有しなければならず、これは好ましくは３ヶ月以上存在する。加えて先進のデバイスは８０℃より、好ましくは９０℃より、特に１０５℃以上の比較的高い温度でも依然として動作し得なければならない。更にデバイスは領域にわたって光学的に均一な外観を有さなければならず、基板のうねりに起因する層厚の変化は１０×１０ｃｍの面積サブ要素に基づき観察される最小および最大の層厚に基づき１０％未満、好ましくは５％未満、特に好ましくは１％未満である。
【課題を解決するための手段】
【００１１】
本発明に照らせば特に１２μｍより大きい比較的大きなスイッチ層厚を有し、光の進入を制御するための本発明によるデバイスを提供することで、上述の技術的課題の１つ以上を好ましくは同時に達成できることが見出された。
【００１２】
よって、本願発明は、室内への光の進入を制御するためのデバイスであって、
１２μｍより大きい厚さを有し、少なくとも１種類の二色性化合物を含む液晶媒体を含む可スイッチ層Ｓを含み、
層Ｓの厚さｄおよび層Ｓの液晶媒体の光学異方性Δｎに以下が適用され、
ｄ＜１μｍ／Δｎ
層Ｓの液晶媒体の分子は、電圧を印加していないデバイスのスイッチ状態または電圧を印加したデバイスのスイッチ状態においてツイストネマチック状態であるデバイスに関する。
【図面の簡単な説明】
【００１３】
【図１】図１は、本発明によるデバイスの好ましい層順序を示す。ここでは、基板層（１）、導電性層（２）、配向層Ｏ１（３ａ）、可スイッチ層Ｓ（４）、配向層Ｏ２（３ｂ）、更なる導電性層（２）および更なる基板層（１）は一方が他方の後ろに配置され、互いに直接隣接している。
【図２】図２は、配向層Ｏ１（３ａ）およびＯ２（３ｂ）の垂直図を示す。観察者から見て、Ｏ２はＯ１の後ろである。矢印（５）は、配向層Ｏ１のラビング方向を表す。矢印（６）は、配向層Ｏ２のラビング方向を表す。記号（７）は、配向層Ｏ１およびＯ２の間の可スイッチ層の液晶化合物のツイストを図示する。この場合、液晶化合物はＯ１への界面においてＯ１のラビング方向に平行に配向しており、Ｏ２への界面においてＯ２のラビング方向に平行に配向しているので、液晶化合物は配向層Ｏ１およびＯ２の間で２７０°の回転角を有する左巻きらせんを描く。
【符号の説明】
【００１４】
１    基板層、好ましくはガラスまたはポリマーを含む
２    導電性層
３ａ  配向層Ｏ１
４    可スイッチ層Ｓ
３ｂ  配向層Ｏ２
５    配向層Ｏ１のラビング方向
６    配向層Ｏ２のラビング方向
７    可スイッチ層の液晶化合物のツイスト角（Ｏ２がＯ１の後ろの場合、左巻きらせん）
【発明を実施するための形態】
【００１５】
本明細書において、光学異方性は、「Ｍｅｒｃｋ  Ｌｉｑｕｉｄ  Ｃｒｙｓｔａｌｓ、Ｐｈｙｓｉｃａｌ  Ｐｒｏｐｅｒｔｉｅｓ  ｏｆ  Ｌｉｑｕｉｄ  Ｃｒｙｓｔａｌｓ」、１９９７年１１月、ドイツ国メルク社刊に示される通りに２０℃および５８９ｎｍで決定する。
【００１６】
以下を、好ましくは、層Ｓの厚さｄおよび層Ｓの液晶媒体の光学異方性Δｎに適用する：
ｄ＜０．９μｍ／Δｎおよびｄ＞０．２μｍ／Δｎ。
【００１７】
以下を、特に好ましくは、適用する：
ｄ＜０．７５μｍ／Δｎおよびｄ＞０．５μｍ／Δｎ。
【００１８】
デバイスは、好ましくは、１層以上、特に好ましくは２層の配向層を含み、配向層は可スイッチ層Ｓに直接隣接して配置される。本発明によれば、Ｏ１と呼ばれる１層のみの配向層が可スイッチ層Ｓの片側に隣接し、Ｏ２と呼ばれる１層のみの他の配向層が可スイッチ層Ｓの反対側に隣接しているのが好ましい。
【００１９】
配向層は、好ましくは、配向層に隣接している層Ｓの液晶媒体の分子が平面配向となるよう作用する。しかしながら、本発明の代わりの実施形態によれば、配向層に隣接している層Ｓの液晶媒体の分子が垂直配向となるよう配向層が作用するように配向層を設計してよい。
【００２０】
更に好ましくは、それぞれの配向層への界面において、配向層のラビング方向に沿う層Ｓの液晶媒体の分子が配向するよう配向層が作用する。層Ｓの隣接領域において、それぞれの配向層Ｏ１およびＯ２が異なる配向を有する液晶媒体の分子の配向軸に作用するように配向層Ｏ１およびＯ２を設計することが好ましい。これにより、液晶媒体の分子がツイストする結果となる。
【００２１】
配向層Ｏ１およびＯ２のラビング方向は、３０〜３６０°の角度、特に好ましくは１３５°〜３６０°の角度、非常に特に好ましくは１６０〜２７０°の角度、最も好ましくは２３０〜２５５°の角度を含むことが好ましい。
【００２２】
配向層は、好ましくは、ポリイミド層である。配向層は、特に好ましくは、層Ｓに隣接する配向層表面上にラビングされたポリイミドを有する。化合物が配向層に対して平面の場合、当業者に既知の特定の方法でラビングしたポリイミドによって、ラビングの方向に液晶媒体の分子が優先配向する結果となる。更に、偏光による露光操作で得られたポリマーを、液晶媒体の分子の優先配向を達成する配向層として使用できる（光配向）。
【００２３】
液晶媒体の分子が垂直配向するよう作用することを意図する配向層については、対応する実施形態が当業者に既知である。
【００２４】
電圧を印加しない状態でホモジニアス配向の場合、液晶媒体の分子が配向層に対して完全に平面ではなく、代わりに僅かにプレチルト角を有することが更に好ましい。電圧を印加しない状態でホモジニアス配向の場合、層Ｓの液晶媒体の分子の配向軸は、好ましくは、配向層Ｏ１およびＯ２の平面に対して１°〜１０°の角度、特に好ましくは２°〜９°の角度、非常に特に好ましくは３°〜８°の角度を含む。これは、配向層を適切に設計することで達成できる。この目的のための方法、例えば、経験的方法および／または製造情報に従い商業的に入手可能なポリイミド出発材料の硬化時間および硬化温度を適切に選択することが当業者に既知である。好ましい範囲でプレチルト角を選択することで、特に、通して見た場合のデバイスの均一な外観を達成することが可能となり、光学的干渉が回避される。
【００２５】
電圧を印加しない状態で液晶媒体の分子がホメオトロピック配向である代わりの場合、分子の配向軸が配向層Ｏ１およびＯ２の平面に対して完全に垂直ではなく、代わりに配向層Ｏ１およびＯ２の平面に対して９０°から僅かに異なる角を含むことが好ましい。この場合、その角度は、配向層Ｏ１およびＯ２の平面に対する配向軸で、好ましくは８９°〜７０°、特に好ましくは８８°〜７５°、非常に特に好ましくは８７°〜８０°を含む。
【００２６】
更に好ましくは、本発明によるデバイス中の層Ｓは、２層の基板層の間に配置されるか、基板層に囲まれる。基板層は、例えば、ガラスまたはポリマーから、特にはガラス、ＰＥＴ、ＰＥＮ、ＰＶＢまたはＰＭＭＡから成り得る。
【００２７】
デバイスは、好ましくは、ポリマー系偏光板を含まず、特に好ましくは固形材料相の偏光板を含まず、非常に特に好ましくは偏光板を一切含まないことを特徴とする。
【００２８】
しかしながら代わりの実施形態によれば、デバイスは、１枚以上の偏光板を含んでもよい。これらの偏光板は、好ましくは、直線偏光板である。１枚以上の偏光板が存在する場合、これらは、好ましくは、層Ｓに平行に配置される。
【００２９】
１枚のみの偏光板が存在する場合、その吸収方向は、好ましくは、偏光板が配置される層Ｓの側において、本発明によるデバイスの液晶媒体の分子の優先配向に対して垂直である。
【００３０】
本発明によるデバイスにおいて、吸収偏光板およびまた反射偏光板の両方を用いることができる。光学的フィルムの形態の偏光板を使用することが好ましい。本発明によるデバイスで使用できる反射偏光板の例は、ＤＲＰＦ（拡散反射偏光板フィルム（ｄｉｆｆｕｓｉｖｅ  ｒｅｆｌｅｃｔｉｖｅ  ｐｏｌａｒｉｓｅｒ  ｆｉｌｍ）３Ｍ社）、ＤＢＥＦ（二重明度増強フィルム（ｄｕａｌ  ｂｒｉｇｈｔｎｅｓｓ  ｅｎｈａｎｃｅｄ  ｆｉｌｍ）３Ｍ社）、ＤＢＲ（層化ポリマー分散ブラッグ反射板（ｌａｙｅｒｅｄ−ｐｏｌｙｍｅｒ  ｄｉｓｔｒｉｂｕｔｅｄ  Ｂｒａｇｇ  ｒｅｆｌｅｃｔｏｒｓ）米国特許第７，０３８，７４５号明細書および米国特許第６，０９９，７５８号明細書に記載される）およびＡＰＦフィルム（進化型偏光膜（ａｄｖａｎｃｅｄ  ｐｏｌａｒｉｓｅｒ  ｆｉｌｍ）３Ｍ社、Ｔｅｃｈｎｉｃａｌ  Ｄｉｇｅｓｔ  ＳＩＤ  ２００６年４５．１頁、米国特許出願公開第２０１１／００４３７３２号明細書および米国特許第７０２３６０２号明細書を参照）である。更に、赤外光またはＶＩＳ光を反射しワイヤグリッドを基礎とする偏光板（ＷＧＰ、ワイヤグリッド偏光板（ｗｉｒｅ−ｇｒｉｄ  ｐｏｌａｒｉｓｅｒｓ））を用いることが可能である。本発明によるデバイスにおいて用いることができる吸収偏光板の例は、ＩＴＯＳ社ＸＰ３８偏光フィルムおよび日東電工社ＧＵ−１２２０ＤＵＮ偏向フィルムである。本発明により用いることができる円偏光板の例は、ＡＰＮＣＰ３７−０３５−ＳＴＤ偏光板（Ａｍｅｒｉｃａｎ  Ｐｏｌａｒｉｚｅｒｓ社）である。更なる例は、ＣＰ４２偏光板（ＩＴＯＳ社）である。
【００３１】
本発明によるデバイスは、１層のみのスイッチ層を有することが好ましい。
【００３２】
層Ｓは、好ましくは１３〜５０μｍ、特に好ましくは１４〜４５μｍ、非常に特に好ましくは１５〜４０μｍの厚さを有する。これは特に領域にわたって光学的に均一な外観に効果を有し、基板のうねりに起因する層厚の変化は１０×１０ｃｍの面積サブ要素に基づき観察される最小および最大の層厚に基づき１０％未満、好ましくは５％未満、特に好ましくは１％未満である。
【００３３】
層Ｓは、少なくとも３０％、好ましくは少なくとも３５％、特に好ましくは少なくとも４０％、非常に特に好ましくは少なくとも５０％の欧州規格ＥＮ４１０式（１）に従って計算される明状態の光透過率τｖ  ｂｒｉｇｈｔを好ましくは有する。スイッチ層の明状態の光透過率τｖ  ｂｒｉｇｈｔは、パーセントで示される。τｖ  ｂｒｉｇｈｔは、参照としての色素がない可スイッチ層を有するデバイスを基礎として、デバイスの明状態における可スイッチ層の光透過の比率から計算される。τｖ  ｂｒｉｇｈｔは、標準発光の相対スペクトル分布および標準観察者のスペクトル応答因子を考慮に入れ、スペクトル透過より欧州規格ＥＮ４１０式（１）（ウィンドウガラスの発光および太陽特性の決定）に従い決定する。
【００３４】
デバイスは、層Ｓが少なくとも２種類の異なる二色性化合物、好ましくは２種類のみ、３種類のみ、４種類のみ、５種類のみまたは６種類のみの異なる二色性化合物、特に好ましくは２種類のみ、３種類のみまたは４種類のみの異なる二色性化合物を含むことを好ましくは特徴とする。
【００３５】
少なくとも１種類の二色性化合物は発光性、好ましくは蛍光性であることが更に好ましい。
【００３６】
本明細書において、蛍光性は、ある波長を有する光の吸収で化合物が電気励起状態に置かれ、ここで次いで、当該化合物が光の発光して基底状態へと変換されることを意味する。発光された光は、好ましくは、吸収した光よりも長い波長を有する。励起状態から基底状態への遷移は、更に好ましくは、スピン認容性であり、即ち、スピンの変化なしで起こる。蛍光化合物の励起状態の寿命は、更に好ましくは１０−５秒よりも短く、特に好ましくは１０−６秒よりも短く、非常に特に好ましくは１０−９および１０−７秒の間である。
【００３７】
液晶媒体における二色性化合物の吸収スペクトルは、好ましくは、デバイスの黒色の印象が眼に生じるように、互いに補完する。デバイスは、特に好ましくは、通して見た際に全てのスイッチ状態で無色であり、ただし、灰色および黒色の印象が同様に無色と見なされる。
【００３８】
液晶媒体の２種類以上の二色性化合物は、好ましくは、可視スペクトルの大部分をカバーする。これは好ましくは、赤色光を吸収する少なくとも１種類の二色性化合物、緑色から黄色光を吸収する少なくとも１種類の二色性化合物および青色光を吸収する少なくとも１種類の二色性化合物で達成される。
【００３９】
眼に黒色または灰色に見える二色性化合物の混合物を調製できる正確な方法は当業者に既知であり、例えば、Ｍａｎｆｒｅｄ  Ｒｉｃｈｔｅｒ著、Ｅｉｎｆｕｅｈｒｕｎｇ  ｉｎ  ｄｉｅ  Ｆａｒｂｍｅｔｒｉｋ（比色分析入門）、第２版、１９８１年刊、ＩＳＢＮ  ３−１１−００８２０９−８、Ｖｅｒｌａｇ  Ｗａｌｔｅｒ  ｄｅ  Ｇｒｕｙｔｅｒ＆Ｃｏ社に記載されている。
【００４０】
二色性化合物は、更に好ましくは、ＵＶ−ＶＩＳ−ＮＩＲ領域における、即ち、３２０〜２０００ｎｍの範囲の波長範囲における光を主に吸収する。本明細書において、ＵＶ光、ＶＩＳ光およびＮＩＲ光は上で定義される通りである。二色性化合物は、特に好ましくは、４００〜１３００ｎｍの範囲に最大吸収を有する。
【００４１】
液晶媒体において全ての二色性化合物を合わせた比率は、好ましくは全体で０．０１〜１０重量％、特に好ましくは０．１〜７重量％、非常に特に好ましくは０．２〜７重量％である。個々の二色性化合物の比率は、好ましくは、０．０１〜１０重量％、好ましくは０．０５〜７重量％、非常に特に好ましくは０．１〜７重量％である。
【００４２】
液晶媒体中の二色性化合物の正確な好ましい比率は、層Ｓの厚さに依存する。液晶層中の二色性化合物の比率および層厚の積は、特に好ましくは８および４０重量％・μｍの間、特に好ましくは１０および３５重量％・μｍの間である。
【００４３】
二色性化合物は、更に好ましくは、Ｂ．Ｂａｈａｄｕｒ著、Ｌｉｑｕｉｄ  Ｃｒｙｓｔａｌｓ−Ａｐｐｌｉｃａｔｉｏｎｓ  ａｎｄ  Ｕｓｅｓ、第３巻、１９９２年刊、Ｗｏｒｌｄ  Ｓｃｉｅｎｔｉｆｉｃ  Ｐｕｂｌｉｓｈｉｎｇ社、第１１．２．１節に示される化合物類、特に好ましくは本明細書に存在する表で与えられる明示的化合物から選択される。
【００４４】
好ましくは少なくとも１種類の二色性化合物、特に好ましくは全ての二色性化合物が、アゾ化合物類、アントラキノン類、メチン化合物類、アゾメチン化合物類、メロシアニン化合物類、ナフトキノン類、テトラジン類、ペリレン類、テリレン類、クアテリレン類、高級リレン類、スクアライン類、ベンゾチアジアゾール類、ジケトピロロピロール類およびピロメテン類から選択される。
【００４５】
アントラキノン類色素は、例えば、欧州特許第３４８３２号明細書、欧州特許第４４８９３号明細書、欧州特許第４８５８３号明細書、欧州特許第５４２１７号明細書、欧州特許第５６４９２号明細書、欧州特許第５９０３６号明細書、英国特許第２０６５１５８号明細書、英国特許第２０６５６９５号明細書、英国特許第２０８１７３６号明細書、英国特許第２０８２１９６号明細書、英国特許第２０９４８２２号明細書、英国特許第２０９４８２５号明細書、特開昭５５−１２３６７３号公報、ドイツ国特許第３０１７８７７号明細書、ドイツ国特許第３０４０１０２号明細書、ドイツ国特許第３１１５１４７号明細書、ドイツ国特許第３１１５７６２号明細書、ドイツ国特許第３１５０８０３明細書およびドイツ国特許第３２０１１２０号明細書に記載されおり、ナフトキノン類色素は、例えば、ドイツ国特許第３１２６１０８号明細書およびドイツ国特許第３２０２７６１号明細書に、アゾ色素類は、欧州特許第４３９０４号明細書、ドイツ国特許第３１２３５１９号明細書、国際公開第８２／２０５４号、英国特許第２０７９７７０号明細書、特開昭５６−５７８５０号公報、特開昭５６−１０４９８４号公報、米国特許第４３０８１６１号明細書、米国特許第４３０８１６２号明細書、米国特許第４３４０９７３号明細書、Ｔ．Ｕｃｈｉｄａ、Ｃ．Ｓｈｉｓｈｉｄｏ、Ｈ．ＳｅｋｉおよびＭ．Ｗａｄａ著：Ｍｏｌ．Ｃｒｙｓｔ．Ｌｉｇ．Ｃｒｙｓｔ．第３９巻、第３９〜５２頁（１９７７年）およびＨ．Ｓｅｋｉ、Ｃ．Ｓｈｉｓｈｉｄｏ、Ｓ．ＹａｓｕｉおよびＴ．Ｕｃｈｉｄａ著：Ｊｐｎ．Ｊ．Ａｐｐｌ．Ｐｈｙｓ．第２１巻、第１９１〜１９２頁（１９８２年）に、ならびにペリレン類は、欧州特許第６０８９５号明細書、欧州特許第６８４２７号明細書および国際公開第８２／１１９１号に記載されている。
【００４６】
例えば、特開２００８−２６８７６２号公報、特開２００３−１０４９７６号公報、国際公開第２００４００２９７０号、Ｘ．Ｚｈａｎｇら著、Ｊ．Ｍａｔｅｒ．Ｃｈｅｍ．２００４年刊、第１４巻、第１９０１〜１９０４頁、Ｘ．Ｚｈａｎｇら著、Ｊ．Ｍａｔｅｒ．Ｃｈｅｍ．、２００６年刊、第１６巻、第７３６〜７４０頁およびＸ．Ｌｉら著、Ｏｒｇ．Ｌｅｔｔ．２００８年刊、第１０巻、第１７号、第３７８５〜３７８７頁で開示され、および未公開欧州特許出願第１３００２７１１．３号明細書のベンゾチアジアゾール色素が非常に特に好ましい。更に例えば、欧州特許第２１６６０４０号明細書、米国特許出願公開第２０１１／００４２６５１号公報明細書、欧州特許第６８４２７号明細書、欧州特許第４７０２７号明細書、欧州特許第６０８９５号明細書、ドイツ国特許第３１１０９６０号明細書および欧州特許第６９８６４９号明細書で開示されるリレン色素が非常に特に好ましい。更に例えば、国際公開第２０１５／０９０４９７号で開示される通りのジケトピロロピロールが非常に特に好ましい。
【００４７】
好ましい実施形態によれば、液晶媒体は、ベンゾチアジアゾール色素、アゾ色素、ジケトピロロピロール色素およびリレン色素の類から選択される二色性化合物のみを含む。
【００４８】
液晶媒体中に存在してよい好ましい二色性化合物の例を、以下の表に表記する。
【００４９】
【表１】
2019502958.tif 000002
【００５０】
【表２】
2019502958.tif 000003
【００５１】
【表３】
2019502958.tif 000004
【００５２】
【表４】
2019502958.tif 000005
【００５３】
【表５】
2019502958.tif 000006
【００５４】
【表６】
2019502958.tif 000007
【００５５】
【表７】
2019502958.tif 000008
【００５６】
【表８】
2019502958.tif 000009
【００５７】
【表９】
2019502958.tif 000010
【００５８】
【表１０】
2019502958.tif 000011
【００５９】
【表１１】
2019502958.tif 000012
【００６０】
【表１２】
2019502958.tif 000013
【００６１】
【表１３】
2019502958.tif 000014
【００６２】
【表１４】
2019502958.tif 000015
【００６３】
【表１５】
2019502958.tif 000016
【００６４】
【表１６】
2019502958.tif 000017
【００６５】
【表１７】
2019502958.tif 000018
デバイスのスイッチ層Ｓは、液晶媒体を含む。
【００６６】
液晶媒体は、好ましくは、デバイスの動作温度でネマチック液晶である。デバイスの動作温度の上下±２０℃の範囲でネマチック液晶であることが特に好ましく、±３０℃の範囲が非常に特に好ましい。
【００６７】
本発明によれば、電圧を印加しないデバイスのスイッチ状態または電圧を印加したデバイスのスイッチ状態のいずれかで、液晶媒体の分子がツイストネマチック状態にある。
【００６８】
電圧を印加しないデバイスのスイッチ状態で、液晶媒体の分子は、好ましくは、ツイストネマチック状態にあり、平面配向にある。この場合、電圧を印加した状態で、液晶媒体の分子は、ツイストしていないネマチック状態にあり、ホメオトロピック配向にあることが更に好ましい。
【００６９】
代わりの実施形態によれば、電圧を印加しないデバイスのスイッチ状態で、液晶媒体の分子はツイストしていないネマチック状態にあり、ホメオトロピック配向にある。この場合、電圧を印加した状態で、液晶媒体の分子は、ツイストネマチック状態にあり、平面配向にあることが更に好ましい。
【００７０】
ツイストネマチック状態にある層Ｓの液晶媒体の分子の配向軸のツイストは、全層厚に渡って、好ましくは１回転未満、特に好ましくは３０および２７０°の間、非常に特に好ましくは１００°および２６０°の間、更により好ましくは１６０および２５５°の間、最も好ましくは２３０および２５０°の間である。
【００７１】
これにより、特にデバイスが小さいスイッチ層Ｓの厚さｄを有する場合で、好ましくはスイッチ層Ｓの厚さｄが下式とも合致する場合、スイッチの範囲が更に増加する。
【００７２】
ｄ＜１μｍ／Δｎ
ここで、Δｎはスイッチ層Ｓの液晶媒体の光学的異方性である。
【００７３】
そのような液晶媒体の分子の配向軸のツイストの例を、図２に示す（以下の節の説明参照）。
【００７４】
ある条件下では好ましい本発明の代わりの実施形態によれば、ツイストネマチック状態にある層Ｓの液晶媒体の分子の配向軸のツイストは、全層厚に渡って、２７０°および５回転（１８００°）の間、好ましくは３２０°および３回転（１０８０°）の間、特に好ましくは３４０°および７４０°の間、非常に特に好ましくは３６０°および７２０°の間である。２つの基礎状態「ｏｎ」および「ｏｆｆ」の間に中間状態が存在しないことが念頭となっており、代わりに２つの基礎状態のみが言及されている場合、上記のような実施形態が特に好ましい。
【００７５】
更に、液晶媒体は、好ましくは、７０℃〜１７０℃、好ましくは９０℃〜１６０℃、特に好ましくは９５℃〜１５０℃、非常に特に好ましくは１０５℃〜１４０℃の温度範囲において透明点、好ましくはネマチック液晶状態から等方状態への相転移を有する。
【００７６】
液晶媒体の誘電異方性は、−３未満、特に好ましくは−７未満、非常に特に好ましくは−８未満である。
【００７７】
代わりの同様に好ましい実施形態によれば液晶媒体のΔεは、更に好ましくは３より大きく、特に好ましくは７より大きく、非常に特に好ましくは８より大きい。
【００７８】
液晶媒体は、更に好ましくは、３〜３０種類の異なる化合物、好ましくは８〜２０種類、特に好ましくは１０〜１８種類の異なる化合物を含む。
【００７９】
液晶媒体は、更に好ましくは０．０７５未満、特に好ましくは０．０６未満、特に０．０５未満の光学異方性（Δｎ）を有する。
【００８０】
液晶媒体は、更に好ましくは、１０１０オーム・ｃｍより大きい電気比抵抗を有する。
【００８１】
液晶媒体の構成成分として使用できる化合物は当業者に既知であり、自由に選択できる。
【００８２】
液晶媒体が、１，４−フェニレンおよび１，４−シクロヘキシレンを基礎とする構造要素を含有する少なくとも１種類の化合物を含むことが更に好ましい。液晶媒体が、１，４−フェニレンおよび１，４−シクロヘキシレンを基礎とする２個、３個または４個、特に好ましくは３個または４個の構造要素を含有する少なくとも１種類の化合物を含むことが特に好ましい。
【００８３】
液晶媒体は、１種または２種以上のキラル化合物を含んでもよい。そして、これらのキラル化合物は、好ましくは、０．０１〜３重量％、特に好ましくは０．０５〜１重量％の合計濃度で存在する。また、高い値のねじれを得るために、キラル化合物の合計濃度は３重量％よりも高く、好ましくは最大１０重量％までで選択してよい。液晶媒体でキラルドーパントを使用することで、ツイストの方向を右巻または左巻らせんに設定することが可能となる。
【００８４】
また、２種類以上の異なるキラルドーパントの組み合わせを使用することも可能である。これにより、デバイスの温度安定性を向上することが可能となる。
【００８５】
また本発明の更なる実施形態によれば、キラルドーパントは光吸収特性を備えており、即ち、色素である。
【００８６】
キラル化合物は、好ましくは、液晶媒体の分子のらせんピッチｐが以下の式と合致するよう選択される：
０．１＜ｄ／ｐ＜０．８、好ましくは
０．３＜ｄ／ｐ＜０．７５、特に好ましくは
０．４＜ｄ／ｐ＜０．７
ただし、ｄは層Ｓの厚さである。
【００８７】
商ｄ／ｐの値を層Ｓの液晶媒体の分子の配向軸のツイストに一致させることが、特に好ましい。特に、１８０°のツイストに対して０．１〜０．７の値のｄ／ｐを選択し、２２０°のツイストに対して０．２３〜０．７３の値のｄ／ｐを選択し、２４０°のツイストに対して０．２８〜０．７８の値のｄ／ｐを選択し、２７０°のツイストに対して０．３３〜０．７７の値のｄ／ｐを選択することが好ましい。中間の値のツイストに対しては、対応して内挿する。
【００８８】
本発明によるデバイスでの使用に好ましいキラル化合物は、以下の表に表記する化合物である。
【００８９】
【表１８】
2019502958.tif 000019
【００９０】
【表１９】
2019502958.tif 000020
液晶媒体は、好ましくは、１種類以上の安定剤を含む。安定剤の合計濃度は、好ましくは混合物全体の０．００００１および１０重量％の間、特に好ましくは０．０００１および１重量％の間である。
【００９１】
デバイスは、好ましくは、層Ｓの液晶媒体の分子を電圧で配向する手段を有する。その手段は、好ましくは、２個以上の電極を有し、それらは層Ｓの両側、または更に好ましい実施形態において層Ｓの一方のみ上に組み込まれる。電極は、好ましくは、ＩＴＯまたは薄く、好ましくは透明な、例えば銀もしくは当該使用のために当業者に既知の代わりの金属である金属および／もしくは金属酸化物層から成り、スイッチ層用に使用される材料の観点から当業者に既知の態様で対応して配置される。電極には、好ましくは、電気的接続が与えられる。電力供給は、好ましくは、電池、充電池、スーパーキャパシタまたは外部電力供給によって与えられる。
【００９２】
本発明によるデバイスは、好ましくは、以下の層順序を有し、ただし層は、好ましくは、互いに直接隣接する（図１も参照）：
１）基板層、好ましくはガラス層またはポリマー層
２）導電性層、好ましくはＩＴＯ層
３）配向層Ｏ１
４）可スイッチ層Ｓ
５）配向層Ｏ２
６）導電性層、好ましくはＩＴＯ層
７）基板層、好ましくはガラス層またはポリマー層
本明細書においては、デバイスが更なる層を含むこと、または更に好ましい実施形態においてより少ない層を含むことを除外しない。
【００９３】
好ましい実施形態によれば、本発明によるデバイスは、スイッチ層をスイッチするのに必要な全てのエネルギーをデバイス自身が生成することを特徴とする。よって、デバイスは、好ましくは、自律性で外的に供給されるエネルギーを一切必要としない。この目的のために、デバイスは、好ましくは光エネルギーを電気エネルギーに変換するデバイス、特に好ましくは太陽電池を含む。
【００９４】
本発明の好ましい実施形態によれば、光エネルギーを電気エネルギーに変換するデバイスは、本発明によるデバイスを電気的にスイッチする手段に電気的に接続されている。太陽電池によるエネルギーは、直接的または間接的に、即ち電池もしくは充電池またはそれらの間に接続されるエネルギー貯蔵のための他のユニットを介して供給される。太陽電池は、好ましくは例えば国際公開第２００９／１４１２９５号で開示されるように、デバイスの外側またはデバイスの内側に施される。散光の場合に特に効率的な太陽電池および透明太陽電池の使用が好ましい。散光の場合に特に効率的な太陽電池および透明太陽電池の使用が好ましい。例えば、本発明によるデバイスにおいては、シリコン太陽電池または有機太陽電池を使用することが可能である。
【００９５】
本発明によるデバイスは、更に好ましくは、光を可スイッチ層Ｓから光エネルギーを電気エネルギーまたは熱エネルギーに変換するユニットへと導く導光システムを含む。
【００９６】
導光システムは、好ましくは、国際公開第２００９／１４１２９５号に記載されるように構築される。導光システムは、デバイスに衝突する光を収集し濃縮する。導光システムは、好ましくは、液晶媒体を含む可スイッチ層Ｓ中の蛍光性二色性化合物により発せられる光を収集し濃縮する。導光システムは、収集された光が濃縮された形態で変換デバイスに衝突するように、光エネルギーを電気エネルギーに変換するデバイス、好ましくは太陽電池に接続される。
【００９７】
導光システムは、好ましくは、全内部反射によって光を伝導する。デバイスは、好ましくは、導光システムが少なくとも１個の波長選択性ミラーを有することを特徴とし、波長選択性ミラーは、好ましくは、１層以上のコレステリック液晶層から選択される。
【００９８】
本発明によるデバイスは、好ましくは、反射を防止するよう設計されている１層以上のガラス層を含むことを特徴とする。反射防止コーティングの製造は、薄膜技術のコーティング法で実行される。これらの方法としては、例えば、熱蒸着およびスパッタ堆積などの物理的ガス相凝結が挙げられる。反射を防止する手段は、単層系または多層系で達成できる。
【００９９】
本発明によるデバイスは、好ましくは、２層以上のガラス層を含むことを特徴とし、可スイッチ層Ｓを除いたデバイスの層全体の規格ＥＮ４１０による光反射度ρｖが３５％未満、好ましくは３０％未満、特に好ましくは２５％未満、非常に特に好ましくは２０％未満であることを特徴とする。
【０１００】
可スイッチ層Ｓを除いたデバイスの層全体の規格ＥＮ４１０による光反射度ρｖは特に好ましくは上に示す通りであり、デバイスは３層以上のガラス層を含む。
【０１０１】
デバイスの光反射度ρｖは分光光度計を使用して層配置の反射度スペクトルを測定し、標準発光および標準観察の明度感度スペクトルの相対スペクトル分布を考慮に入れ、規格ＥＮ４１０の式（４）に従い、反射度スペクトルよりパラメーターρｖを計算して決定する。
【０１０２】
本発明によるデバイスは任意の所望の部屋で使用でき、特に周囲との限られた空気交換のみを有し、光エネルギーの形で外部からエネルギーの進入が生じ得る光透過性境界表面を有する部屋で使用できる。デバイスは、好ましくは、光透過性表面に設置するか、建造物開口部、コンテナ、乗り物または他の実質的に閉じた空間内に設置する。デバイスは、特に好ましくは、光に対して透明な光透過性表面を通り、例えばウィンドウ領域を通して強い日射に曝される部屋で使用される。
【０１０３】
本発明によるデバイスは、好ましくは、表面を通り室内への光の進入をホモジニアス制御するのに適する。本明細書において、ホモジニアスとは、表面を通る光の進入が比較的広い領域に渡って等しい強度であることを意味する。その領域は、好ましくは少なくとも０．０１ｍ２、特に好ましくは少なくとも０．１ｍ２、非常に特に好ましくは少なくとも０．５ｍ２、最も好ましくは少なくとも１ｍ２である。ディスプレイデバイスで使用される光学的スイッチデバイスの場合のようにホモジニアスと区別してパターン化するまたはドメインに分割する（ピクセル化する）ことを、ホモジニアス、即ち、均一であると見なす。僅かにホモジニアスでないこと、特に欠陥によりホモジニアスでないことが生じている場合、これをホモジニアスの定義においては無視する。
【０１０４】
本発明は、更に、光透過性表面を通り室内への光の進入をホモジニアス制御するために、本発明によるデバイスを使用することに関する。
【０１０５】
また更に、本発明によるデバイスは、例えば照明および色彩効果を生じることによる審美的な部屋設計のために用いることができる。また、信号を生成するために本発明によるデバイスを使用できる。例えば、本発明によるデバイスを含む扉または壁要素を、不透明、例えば灰色または彩色状態から透明な状態にスイッチできる。また、デバイスは、明るく変調される白色または彩色された全領域バックライト、または青色ゲスト／ホストディスプレイを用いて彩色されるように変調される黄色の全領域バックライトを含んでよい。本発明によるデバイスと組み合わせて白色または彩色ＬＥＤなどの側方から入射する光源によって、更なる審美的効果を生成できる。また、光をカップルして生じるか光効果を生成するために粗面または構造化ガラスが、本発明によるデバイスの片側または両側のガラスを備えることも可能である。
【０１０６】
好ましい実施形態において、本発明によるデバイスは、ウィンドウ、特に好ましくは複数の絶縁ガラスを有するウィンドウの一部分である。本明細書において、デバイスの任意の基板層の一方または両方は、代表的には、ウィンドウのウィンドウガラスでよい。
【０１０７】
デバイスを含有するウィンドウは、好ましくは、全体で３枚以上のウィンドウガラスを含む。本明細書において、デバイスはウィンドウの２枚のウィンドウガラスの間に配置されることが好ましい。
【０１０８】
好ましい実施形態によれば、複数の絶縁ガラスの内部またはこのタイプのガラスの外側にデバイスを設ける。一般的に、ウィンドウガラスの内側の空間に面する側または複数の絶縁ガラスの場合は２枚のウィンドウガラスの間の内部空間で使用することが好ましい。しかしながら、他の配置も想定可能であり、ある場合おいては好ましい。当業者は、デバイスの耐久性、光学的および審美的観点、ウィンドウガラスの洗浄に関する実用的観点および温度変化に対するデバイスの反応性について、ある配置の有利および不利を計ることができるであろう。
【０１０９】
デバイスを含むウィンドウの層順序が以下のようになるようウィンドウの第１ウィンドウガラスがデバイスのウィンドウガラスで形成されている配置が特に好ましい：
１）ガラス層
２）導電性層、好ましくはＩＴＯ層
３）配向層
４）可スイッチ層
５）配向層
６）導電性層、好ましくはＩＴＯ層
７）ガラス層
８）ガラス層
ただし、ガラス層７）および８）の間にはフリースペースが存在し、これは、例えば希ガスなどの絶縁ガスで充填されてよい。
【０１１０】
ウィンドウは、好ましくは、層１）が外部に隣接し、層８）が内部に隣接するよう配置される。しかしながら、逆の配置もまた可能であり、ある条件下では好ましい。
【０１１１】
上述の相順序は、例えば、追加のガラス層または例えばＵＶ放射に対する、ＮＩＲ放射に対する、ＶＩＳ放射に対するおよび／もしくは物理的損傷に対する保護層などの更なる層で補ってもよい。
【０１１２】
本発明によるデバイスを含有するウィンドウは、先行技術による既存のウィンドウの改造または完全に新しく製造することで得られる。
【０１１３】
デバイスは、好ましくは、少なくとも０．０５ｍ２、好ましくは少なくとも０．１ｍ２、特に好ましくは少なくも０．５ｍ２および非常に特に好ましくは少なくとも０．８ｍ２の領域を有することを特徴とする。
【０１１４】
デバイスは、代表的には可スイッチバイスである。本明細書において、デバイスのスイッチとはデバイスの光透過における変化を意味する。本発明によれば、デバイスのスイッチをデバイスを通る光の通過を制御するために利用できる。デバイスは、好ましくは、電気的に可スイッチである。
【０１１５】
電気的にスイッチする場合、電圧の印加による液晶媒体の分子の配向を通してスイッチの動作が起こる。同様に電圧の印加で、少なくとも１種類の二色性化合物が配向し、デバイスの光透過性に違いが生じる。
【０１１６】
好ましい実施形態において、デバイスは、高吸収の状態、即ち、電圧なしで出現する低い光透過性を有する状態から、より低吸収の状態、即ち、電圧を印加することでより高い光透過性を有する状態にスイッチする。液晶媒体は、好ましくは、両方の状態でネマチックである。電圧を印加していない状態は、好ましくは、液晶媒体の分子および、よって二色性化合物がデバイスの表面に平行に配向する（ホモジニアス配向）ことを特徴とする。これは、好ましくは、対応して選択された配向層で達成される。電圧下の状態は、好ましくは、液晶媒体の分子および、よって二色性化合物がデバイスの表面に対して垂直であることを特徴とする。
【０１１７】
好ましくは、電圧が印加された状態で層Ｓの液晶媒体の分子の少なくとも大部分が、層Ｓの平面に垂直に配向している。
【０１１８】
同様に可能で、ある場合には好ましい代わりの実施形態において、デバイスは、低吸収の状態、即ち、電圧なしで出現する高い光透過性を有する状態から、より高吸収の状態、即ち、電圧を印加することでより低い光透過性を有する状態にスイッチする。液晶媒体は、好ましくは、両方の状態でネマチックである。電圧を印加していない状態は、好ましくは、液晶媒体の分子および、よって二色性化合物がデバイスの表面に垂直に配向する（ホメオトロピック配向）ことを特徴とする。これは、好ましくは、対応して選択された配向層で達成される。電圧下の状態は、好ましくは、液晶媒体の分子および、よって二色性化合物がデバイスの表面に対して平行であることを特徴とする。好ましくは、電圧が印加された状態で層Ｓの液晶媒体の分子の少なくとも大部分が、層Ｓの平面に平行に配向している。
【実施例】
【０１１９】
以下の文章において、液晶化合物の構造は略号（頭文字）で再現される。これらの略号は国際公開第２０１２／０５２１００号（第６３〜８９頁）で明示的に提示されており、本願の略号を説明するために当該出願公開を参照する。加えて、以下の頭文字を使用する。
【０１２０】
【化１】
2019502958.tif 000021
全ての物性は、「Ｍｅｒｃｋ  Ｌｉｑｕｉｄ  Ｃｒｙｓｔａｌｓ、Ｐｈｙｓｉｃａｌ  Ｐｒｏｐｅｒｔｉｅｓ  ｏｆ  Ｌｉｑｕｉｄ  Ｃｒｙｓｔａｌｓ」、１９９７年１１月、ドイツ国メルク社刊に従って決定され、２０℃の温度に対して適用する。Δｎの値は、５８９ｎｍで決定する。
【０１２１】
Ａ）デバイスの構築
使用するデバイスを製造し、以下の層順序を有する：
ａ）ガラス層、Ｃｏｒｎｉｎｇ社製１．１ｍｍ研磨ソーダ石灰ガラスを含む、
ｂ）ＩＴＯ層、２００オングストローム
ｃ）配向層Ｏ１、ＪＳＲ社製ポリイミドＪＡＬＳ−２０９６−Ｒ１を含む、ラビング済み
ｄ）可スイッチ層、液晶媒体（対応する例の場合で、下に示す組成および厚さ）含む
ｅ）配向層Ｏ２、ｃ）と同様に構築；層ｃ）のラビング方向に対して下に示す角度でラビングしたもの
ｆ）ｂ）に同じ
ｇ）ａ）に同じ
電気的に可スイッチとするために、対応してＩＴＯ層を結線する。
【０１２２】
Ｂ）使用する液晶混合物
以下の混合物を調製する。
【０１２３】
【表２０】
2019502958.tif 000022
【０１２４】
【表２１】
2019502958.tif 000023
【０１２５】
【表２２】
2019502958.tif 000024
Ｃ）使用する色素
【０１２６】
【化２】
2019502958.tif 000025
【０１２７】
【化３】
2019502958.tif 000026
Ｄ）使用するキラルドーパント
【０１２８】
【化４】
2019502958.tif 000027
Ｅ）透過率の測定方法
個々のＳＴＮセルのスペクトルはパーキンエルマー社製Ｌａｍｂｄａ  １０５０分光器で参照に対して測定され、即ち界面での反射による光損失が照射される。
【０１２９】
測定はＡｕｔｒｏｎｉｃ社製ＤＭＳ−３０１で、８０℃まで行う。
【０１３０】
全ての場合で電極間に電圧を印加して、デバイスを暗状態から明状態にスイッチする。両状態において規格ＥＮ１０式（１）に従い、それぞれの場合で光透過率を決定する。
【０１３１】
＜比較例１＞
０．５％のＤ１、０．９％のＤ２および１．１％のＤ３を、９７．５％の混合物Ｍ−１に添加する。０．７８％のキラルドーパントを９８．２６％のこの混合物に添加する。ピッチは１２．７μｍである。
【０１３２】
混合物を８．５μｍの層厚を有する上記のデバイスに導入する。セルのチルト角は、基板平面に対して８７．３°である。ツイスト（Ｏ１とＯ２のラビング方向間の角度）は２４０°である。
【０１３３】
デバイスの透過率値は、Ｅ）で示される通り決定される。
【０１３４】
【表２３】
2019502958.tif 000028
比較例１からのデバイスはガラスのうねりまたは視認可能な粒子の欠陥から、明らかに視認可能な縞を示す。
【０１３５】
＜比較例２＞
０．２７８％のＤ１、０．５００％のＤ２および０．６１１％のＤ３を、９８．６１１％の混合物Ｍ−１に添加する。０．４３％のキラルドーパントを９９．５７％のこの混合物に添加する。ピッチは２３．１μｍである。
【０１３６】
混合物を１５．５μｍの層厚を有する上記のデバイスに導入する。セルのチルト角は、基板平面に対して８７．３°である。ツイスト（Ｏ１とＯ２のラビング方向間の角度）は２４０°である。
【０１３７】
デバイスの透過率値は、Ｅ）で示される通り決定される。
【０１３８】
【表２４】
2019502958.tif 000029
比較例２を比較例１と比較すれば層厚を８．５μｍから１５．５μｍに増加することで、２０℃の透過率範囲（Δτｖ）を５．５％と著しく損失する結果となることが見て分かる。しかしながら比較例２からのデバイスと比較して、比較例１からのデバイスはガラスのうねりまたは視認可能な粒子の欠陥から、明らかに視認可能な縞を示す。
【０１３９】
＜例１＞
０．３３％のＤ１、０．５０％のＤ２および０．６０％のＤ３を、９８．５７％の混合物Ｍ−２に添加する。１．１８％のキラルドーパントを９８．８２％のこの混合物に添加する。ピッチは１０．３２μｍである。
【０１４０】
混合物を１５．４μｍの層厚を有する上記のデバイスに導入する。セルのチルト角は、基板平面に対して８８．５°である。ツイスト（Ｏ１とＯ２のラビング方向間の角度）は２４０°である。
【０１４１】
デバイスの透過率値は、Ｅ）で示される通り決定される。
【０１４２】
【表２５】
2019502958.tif 000030
１５．４μｍにおいて例１からのデバイスは比較例２と比較して、２．４％の透過率範囲（Δτｖ）の改良を示す。より大きな層厚の場合において透過率範囲の改良は、明らかに明瞭である。加えて比較例１と比較し、ほぼ二倍の層厚によって、ガラスのうねりからの視認可能な縞がより少なく、または視認可能な粒子欠陥がより少ないことが明瞭であることを意味する。
【０１４３】
＜例２＞
２．０％のＤ４、０．３３％のＤ５、０．２６％のＤ６および０．７０％のＤ７を、９６．７１％の混合物Ｍ−２に添加する。１．１８％のキラルドーパントを９８．８２％のこの混合物に添加する。ピッチは１０．３２μｍである。
【０１４４】
混合物を１５．４μｍの層厚を有する上記のデバイスに導入する。セルのチルト角は、基板平面に対して８８．５°である。ツイスト（Ｏ１とＯ２のラビング方向間の角度）は２４０°である。
【０１４５】
デバイスの透過率値は、Ｅ）で示される通り決定される。
【０１４６】
【表２６】
2019502958.tif 000031
１５．４μｍの層厚において例２からのデバイスは比較例２と比較して２０℃において、１．８％の透過率範囲（Δτｖ）の改良を示す。加えて比較例１と比較し、ほぼ二倍の層厚によって、ガラスのうねりからの視認可能な縞がより少なく、または視認可能な粒子欠陥がより少ないことが明瞭であることを意味する。
【０１４７】
＜例３＞
０．３３％のＤ１、０．５０％のＤ２および０．６０％のＤ３を、９８．５７％の混合物Ｍ−３に添加する。０．５２４％のキラルドーパントを９９．４７６％のこの混合物に添加する。ピッチは２３．１μｍである。
【０１４８】
混合物を１５．４μｍの層厚を有する上記のデバイスに導入する。セルのチルト角は、基板平面に対して８８．５°である。ツイスト（Ｏ１とＯ２のラビング方向間の角度）は２４０°である。
【０１４９】
デバイスの透過率値は、Ｅ）で示される通り決定される。
【０１５０】
【表２７】
2019502958.tif 000032
１５．４μｍにおいて例３は比較例２と比較して、４．８％の透過率範囲（Δτｖ）の明らかな改良を示す。比較例１および２の間のより大きな層厚による透過率範囲（Δτｖ）の低下は、例３において補償された。加えて比較例１と比較し、ほぼ二倍の層厚によって、ガラスのうねりからの視認可能な縞がより少なく、または視認可能な粒子欠陥がより少ないことが明瞭であることを意味する。
【図１】
2019502958.tif 000033
【図２】
2019502958.tif 000034
【国際調査報告】
2019502958.tif 000035
2019502958.tif 000036
2019502958.tif 000037
2019502958.tif 000038
2019502958.tif 000039
2019502958.tif 000040